(57)【要約】  希少金属の使用量が少なく、酸化還元反応が利用できる遷移金属化合物を用いて、高容量で、充放電が安定してでき、酸素が発生しにくい非水電解質二次電池用の正極材料を提供する。非水電解質二次電池であるナトリウムイオン二次電池用の正極材料は複合体を含有する。この複合体は、酸素を含有するナトリウム化合物と、遷移金属化合物を有する。遷移金属酸化物中の遷移金属の物質量Ａに対するナトリウム化合物中のナトリウムの物質量Ｂの比(Ｂ／Ａ)は０.５〜３.０である。ナトリウム化合物および遷移金属酸化物は、例えば粒径１００ｎｍ〜３μｍの粒子である。ナトリウム化合物は、例えば過酸化ナトリウムである。遷移金属酸化物中の遷移金属は、例えばＭｎ、Ｃｏ、Ｎｉ、Ｆｅ、Ｖ、およびＣｒの中から選ばれる少なくとも一種である。
2017163462.tif 000002
【特許請求の範囲】
【請求項１】
酸素を含有するナトリウム化合物と、遷移金属化合物とを有する複合体を含有するナトリウムイオン二次電池の正極材料であって、
前記遷移金属化合物中の遷移金属の物質量Ａに対する前記ナトリウム化合物中のナトリウムの物質量Ｂの比(Ｂ／Ａ)が０.５〜３.０であるナトリウムイオン二次電池の正極材料。
【請求項２】
請求項１において、
前記遷移金属化合物が酸素を含有するナトリウムイオン二次電池の正極材料。
【請求項３】
請求項１または２において、
前記ナトリウム化合物および前記遷移金属化合物が、粒径１００ｎｍ〜３μｍの粒子であるナトリウムイオン二次電池の正極材料。
【請求項４】
請求項１から３のいずれかにおいて、
前記ナトリウム化合物が過酸化ナトリウムであるナトリウムイオン二次電池の正極材料。
【請求項５】
請求項１から３のいずれかにおいて、
前記ナトリウム化合物が、硫酸ナトリウムおよびリン酸ナトリウムの少なくとも一方であるナトリウムイオン二次電池の正極材料。
【請求項６】
請求項１から５のいずれかにおいて、
前記遷移金属が、Ｍｎ、Ｃｏ、Ｎｉ、Ｆｅ、Ｖ、およびＣｒの中から選ばれる少なくとも一種であるナトリウムイオン二次電池の正極材料。
【請求項７】
請求項５において、
前記遷移金属化合物が、硫酸鉄およびリン酸鉄の少なくとも一方であるナトリウムイオン二次電池の正極材料。
【請求項８】
請求項１から７のいずれかの正極材料を正極活物質として含む正極と、負極と、電解質とを有するナトリウムイオン二次電池。
【請求項９】
酸素を含有するリチウム化合物と、遷移金属化合物とを有する複合体を含有するリチウムイオン二次電池の正極材料であって、
前記遷移金属酸化物中の遷移金属の物質量Ａに対する前記リチウム化合物中のリチウムの物質量Ｃの比(Ｃ／Ａ)が０.５〜３.０であるリチウムイオン二次電池の正極材料。
【請求項１０】
請求項１において、
前記遷移金属化合物が酸素を含有するリチウムイオン二次電池の正極材料。
【請求項１１】
請求項１０において、
前記リチウム化合物が酸化リチウムであるリチウムイオン二次電池の正極材料。
【請求項１２】
請求項１０において、
前記リチウム化合物が硫酸リチウムで、前記遷移金属化合物が硫酸鉄であるリチウムイオン二次電池の正極材料。
【請求項１３】
請求項９から１２のいずれかの正極材料を正極活物質として含む正極と、負極と、電解質とを有するリチウムイオン二次電池。
【請求項１４】
酸素を含有するナトリウム化合物と、遷移金属化合物とを有する複合体を含有するナトリウムイオン二次電池の正極材料の製造方法であって、
前記遷移金属化合物中の遷移金属の物質量Ａに対する前記ナトリウム化合物中のナトリウムの物質量Ｂの比(Ｂ／Ａ)が０.５〜３.０となるように、前記遷移金属化合物と前記ナトリウム化合物とを配合した後、混合して前記複合体を得る工程を有するナトリウムイオン二次電池の正極材料の製造方法。
【請求項１５】
請求項１４において、
前記配合前の前記遷移金属化合物が、結晶子サイズ５０ｎｍ〜９０ｎｍの粒子であり、
前記複合体に含まれる前記ナトリウム化合物および前記遷移金属化合物が、粒径１００ｎｍ〜３μｍの粒子であるナトリウムイオン二次電池の正極材料の製造方法。
【請求項１６】
請求項１４または１５において、
前記ナトリウム化合物が過酸化ナトリウムであるナトリウムイオン二次電池の正極材料の製造方法。
【請求項１７】
請求項１４または１５において、
前記ナトリウム化合物が、硫酸ナトリウムおよびリン酸ナトリウムの少なくとも一方であるナトリウムイオン二次電池の正極材料の製造方法。
【請求項１８】
請求項１４から１７のいずれかにおいて、
前記遷移金属が、Ｍｎ、Ｃｏ、Ｎｉ、Ｆｅ、Ｖ、およびＣｒから選ばれる少なくとも一種であるナトリウムイオン二次電池の正極材料の製造方法。
【請求項１９】
酸素を含有するリチウム化合物と、遷移金属化合物とを有する複合体を含有するリチウムイオン二次電池の正極材料の製造方法であって、
前記遷移金属化合物中の遷移金属の物質量Ａに対する前記リチウム化合物中のリチウムの物質量Ｃの比(Ｃ／Ａ)が０.５〜３.０となるように、前記遷移金属化合物と前記リチウム化合物とを配合した後、混合して前記複合体を得る工程を有するリチウムイオン二次電池の正極材料の製造方法。
【請求項２０】
請求項１９において、
前記配合前の前記遷移金属化合物が、結晶子サイズ５０ｎｍ〜９０ｎｍの粒子であり、
前記複合体に含まれる前記リチウム化合物および前記遷移金属化合物が、粒径１００ｎｍ〜３μｍの粒子であるリチウムイオン二次電池の正極材料の製造方法。
【請求項２１】
請求項１９または２０において、
前記リチウム化合物が酸化リチウムであるリチウムイオン二次電池の正極材料の製造方法。
【発明の詳細な説明】
【技術分野】
【０００１】
本発明は、希少金属の使用量が少ない非水電解質二次電池用の正極材料およびその製造方法に関する。
【背景技術】
【０００２】
非水電解質二次電池であるリチウムイオン二次電池は高いエネルギー密度を有する。このため、リチウムイオン二次電池は、携帯電話やノートパソコン等の小型電源の他、電気自動車等の大型電源としても実用化されている。今後もリチウムイオン二次電池の需要の拡大が期待される。リチウムイオン二次電池の正極材料として、コバルト酸リチウム(ＬｉＣｏＯ２)がよく用いられている。この正極材料を構成するコバルトは、希少金属のため原料価格が高い。また、コバルトは南米や中国等に偏在しており、コバルト原料の安定供給に不安がある。【０００３】
この課題を解決するため、コバルトの使用量を低減でき、コバルトと同様に資源偏在性が高いリチウムを使用しない次世代二次電池として、ナトリウムイオン二次電池が研究されている。ナトリウムイオン二次電池の電荷担体であるナトリウムは、資源量が豊富で安価な材料である。このため、ナトリウムイオン二次電池の実用化が期待されている。鉄酸ナトリウム(ＮａＦｅＯ２)やマンガン酸ナトリウム(ＮａＭｎＯ２)などは、希少金属を含まないので、ナトリウムイオン二次電池用の正極材料として注目されている。しかしながら、これらの正極材料は、リチウムイオン二次電池用の正極材料と同様に、高温焼成を伴う合成プロセスが必要である。焼成プロセスを経ることなくナトリウムイオン二次電池用の酸化物正極材料が合成できれば、ナトリウムイオン二次電池の製造コストの大幅な削減が期待できる。【０００４】
フッ化ナトリウムと遷移金属フッ化物をメカニカルミリング処理することによって、焼成プロセスを経ずに作製したナトリウムイオン二次電池用正極材料が、特許文献１に記載されている。特許文献１によれば、この正極材料は８０ｍＡｈ／ｇ程度の可逆容量を示している。しかし、この正極材料は、イオン結合性が強く、充放電時の分極が大きくなりやすい。【０００５】
また、酸化リチウムと酸化コバルトをメカニカルミリングで複合化したリチウムイオン二次電池用正極が、非特許文献１に記載されている。非特許文献１に記載された正極は、酸化リチウム中に含まれる酸素イオンの酸化還元反応を利用しており、コバルト酸リチウムと同程度の可逆容量を示している。しかし、このリチウムイオン二次電池を一定電位以上に充電すると、正極材料の酸化リチウムが不可逆的に分解して酸素を発生し、リチウムイオン二次電池が劣化するという問題がある。
【先行技術文献】
【特許文献】
【０００６】
【特許文献１】特開２０１４−２２０２０３号公報
【非特許文献】
【０００７】
【非特許文献１】S.Okuoka, Y.Ogasawara, Y.Suga, M.Hibino, T.Kudo, H.Ono, K.Yonehara, Y.Sumida, Y.Yamada, A.Yamada, M.Oshima, E.Tochigi, N.Shibata, N.Mizuno, Scientific Reports, 4 5684 (2014)
【発明の概要】
【発明が解決しようとする課題】
【０００８】
本発明は、上記の問題に鑑みてなされたものであり、希少金属の使用量が少なく、酸化還元反応が利用できる遷移金属化合物を用いて、高容量で、充放電が安定してでき、酸素が発生しにくい非水電解質二次電池用の正極材料を提供することを主な目的とする。
【課題を解決するための手段】
【０００９】
本発明者らは、上記目的を達成すべく鋭意研究を重ねてきた。その結果、ナトリウムを含有する化合物と遷移金属化合物とを複合化することにより、その複合体が高容量で、安定して充放電できることを見出した。【００１０】
本発明のナトリウムイオン二次電池の正極材料は、酸素を含有するナトリウム化合物と、遷移金属化合物とを有する複合体を含有し、遷移金属化合物中の遷移金属の物質量Ａに対するナトリウム化合物中のナトリウムの物質量Ｂの比(Ｂ／Ａ)が０.５〜３.０である。本発明のナトリウムイオン二次電池の正極材料はこの複合体を含有する。本発明のナトリウムイオン二次電池は、この正極材料を正極活物質として含む正極と、負極と、電解質とを有する。【００１１】
本発明のリチウムイオン二次電池の正極材料は、酸素を含有するリチウム化合物と遷移金属化合物とを有する複合体を含有し、遷移金属化合物中の遷移金属の物質量Ａに対するリチウム化合物中のリチウムの物質量Ｃの比(Ｃ／Ａ)が０.５〜３.０である。本発明のリチウムイオン二次電池は、この正極材料を正極活物質として含む正極と、負極と、電解質とを有する。【００１２】
本発明のナトリウムイオン二次電池の正極材料の製造方法は、酸素を含有するナトリウム化合物と遷移金属化合物とを有する複合体を含有するナトリウムイオン二次電池の正極材料の製造方法であって、遷移金属化合物中の遷移金属の物質量Ａに対するナトリウム化合物中のナトリウムの物質量Ｂの比(Ｂ／Ａ)が０.５〜３.０となるように、遷移金属化合物とナトリウム化合物とを配合した後、混合して複合体を得る工程を有する。【００１３】
本発明のリチウムイオン二次電池の正極材料の製造方法は、酸素を含有するリチウム化合物と遷移金属化合物とを有する複合体を含有するリチウムイオン二次電池の正極材料の製造方法であって、遷移金属化合物中の遷移金属の物質量Ａに対するリチウム化合物中のリチウムの物質量Ｃの比(Ｃ／Ａ)が０.５〜３.０となるように、遷移金属化合物とリチウム化合物とを配合した後、混合して複合体を得る工程を有する。
【発明の効果】
【００１４】
本発明によれば、高容量で、希少金属の使用量を抑えた非水電解質二次電池用の正極材料が、焼成プロセスを経ることなく得られる。
【図面の簡単な説明】
【００１５】
【図１】実験例１で得られたマンガン酸化物のＸ線回折図。
【図２】実施例１−１で得られたＮａ２Ｏ２とＭｎ３Ｏ４の複合体のＸ線回折図。
【図３Ａ】実施例１−１で得られたＮａ２Ｏ２とＭｎ３Ｏ４の複合体のＳＥＭ画像。
【図３Ｂ】実施例１−２で得られたＮａ２Ｏ２とＭｎ３Ｏ４の複合体のＳＥＭ画像。
【図３Ｃ】実施例１−３で得られたＮａ２Ｏ２とＭｎ３Ｏ４の複合体のＳＥＭ画像。
【図３Ｄ】実施例１−４で得られたＮａ２Ｏ２とＭｎ３Ｏ４の複合体のＳＥＭ画像。
【図４】実施例１−１で得られた複合体から作製したナトリウムイオン二次電池用正極の充放電試験の結果を示すグラフ。
【図５】実施例１−２で得られた複合体から作製したナトリウムイオン二次電池用正極の充放電試験の結果を示すグラフ。
【図６】実施例１−３で得られた複合体から作製したナトリウムイオン二次電池用正極の充放電試験の結果を示すグラフ。
【図７】実施例１−４で得られた複合体から作製したナトリウムイオン二次電池用正極の充放電試験の結果を示すグラフ。
【図８】実施例２−１で得られた複合体から作製したナトリウムイオン二次電池用正極の充放電試験の結果を示すグラフ。
【図９】実施例２−２で得られた複合体から作製したナトリウムイオン二次電池用正極の充放電試験の結果を示すグラフ。
【図１０】実施例３−１で得られた複合体から作製したナトリウムイオン二次電池用正極の充放電試験の結果を示すグラフ。
【図１１】実施例３−２で得られた複合体から作製したナトリウムイオン二次電池用正極の充放電試験の結果を示すグラフ。
【図１２】実施例３−３で得られた複合体から作製したナトリウムイオン二次電池用正極の充放電試験の結果を示すグラフ。
【図１３】実施例４−１で得られた複合体から作製したナトリウムイオン二次電池用正極の充放電試験の結果を示すグラフ。
【図１４】実施例４−２で得られた複合体から作製したナトリウムイオン二次電池用正極の充放電試験の結果を示すグラフ。
【図１５】実施例５−１で得られた複合体から作製したナトリウムイオン二次電池用正極の充放電試験の結果を示すグラフ。
【図１６】実施例５−２で得られた複合体から作製したナトリウムイオン二次電池用正極の充放電試験の結果を示すグラフ。
【図１７】実施例６−１で得られた複合体から作製したナトリウムイオン二次電池用正極の充放電試験の結果を示すグラフ。
【図１８】実施例６−２で得られた複合体から作製したナトリウムイオン二次電池用正極の充放電試験の結果を示すグラフ。
【図１９】実施例６−３で得られた複合体から作製したナトリウムイオン二次電池用正極の充放電試験の結果を示すグラフ。
【図２０】実施例６−４で得られた複合体から作製したナトリウムイオン二次電池用正極の充放電試験の結果を示すグラフ。
【図２１】実施例６−５で得られた複合体から作製したナトリウムイオン二次電池用正極の充放電試験の結果を示すグラフ。
【図２２】実施例６−６で得られた複合体から作製したナトリウムイオン二次電池用正極の充放電試験の結果を示すグラフ。
【図２３】実施例６−７で得られた複合体から作製したナトリウムイオン二次電池用正極材料の充放電試験の結果を示すグラフ。
【図２４】実施例７−１で得られた複合体から作製したナトリウム二次電池用正極の充放電試験の結果を示すグラフ。
【図２５】実施例７−２で得られた複合体から作製したナトリウム二次電池用正極の充放電試験の結果を示すグラフ。
【図２６】実施例８で得られた複合体から作製したナトリウム二次電池用正極の充放電試験の結果を示すグラフ。
【図２７】実施例９で得られた複合体から作製したナトリウム二次電池用正極の充放電試験の結果を示すグラフ。
【図２８】実施例１０で得られた複合体から作製したナトリウム二次電池用正極の充放電試験の結果を示すグラフ。
【図２９】実験例５の充放電試験の結果を示すグラフ。
【図３０】実施例１１で得られた複合体から作製したリチウム二次電池用正極の充放電試験の結果を示すグラフ。
【図３１】実施例１２で得られた複合体から作製したリチウム二次電池用正極の充放電試験の結果を示すグラフ。
【発明を実施するための形態】
【００１６】
以下、本発明の正極材料とその製造方法、ナトリウムイオン二次電池、およびリチウムイオン二次電池について、実施形態と実施例に基づいて説明する。なお、重複説明は適宜省略する。また、２つの数値の間に「〜」を記載して数値範囲を表す場合には、この２つの数値も数値範囲に含まれる。
【００１７】
（ナトリウムイオン二次電池用の正極材料）
本発明のナトリウムイオン二次電池の正極材料は、酸素を含有するナトリウム化合物と遷移金属化合物とを有する複合体を含有している。この本実施形態の複合体は、このナトリウム化合物と遷移金属化合物との均一混合物である。酸素を含有するナトリウム化合物としては、酸化ナトリウム(Ｎａ２Ｏ)、過酸化ナトリウム(Ｎａ２Ｏ２)、超酸化ナトリウム(ＮａＯ２)、水酸化ナトリウム(ＮａＯＨ)、炭酸ナトリウム(Ｎａ２ＣＯ３)、炭酸水素ナトリウム(ＮａＨＣＯ３) 、硫酸ナトリウム(Ｎａ２ＳＯ４)、リン酸ナトリウム(Ｎａ３ＰＯ４)、ホウ酸ナトリウム(ＮａＢＯ３)、珪酸ナトリウム(Ｎａ２ＳｉＯ３)などのナトリウム塩等が例示できる。
【００１８】
これらのうち、リン酸イオンや硫酸イオンなどのオキソ酸を含有するナトリウム化合物とオキソ酸を含有する遷移金属化合物を有する複合体を含有する正極材料から得られる正極を用いると、ナトリウムイオン二次電池のサイクル特性を向上させることができる。オキソ酸を含有するナトリウム化合物としては、硫酸ナトリウムまたはリン酸ナトリウムが好ましい。また、酸素とナトリウムのみからなるナトリウム化合物と遷移金属酸化物を有する複合体を含有する正極材料から得られる正極を用いると、ナトリウムイオン二次電池の充放電容量を向上させることができる。ナトリウムと酸素のみからなるナトリウム化合物としては、過酸化ナトリウムが特に好ましい。
【００１９】
遷移金属は、Ｍｎ、Ｃｏ、Ｎｉ、Ｆｅ、Ｖ、およびＣｒの中から選ばれる少なくとも一種であることが好ましい。遷移金属化合物は酸素を含有することが好ましい。酸素を含有する遷移金属化合物としては、遷移金属酸化物や遷移金属のオキソ酸の塩等が例示できる。遷移金属酸化物としては、一酸化マンガン(ＭｎＯ)、三酸化二マンガン(Ｍｎ２Ｏ３)、三酸化四マンガン(Ｍｎ３Ｏ４)、四酸化三コバルト(Ｃｏ３Ｏ４)、一酸化ニッケル(ＮｉＯ)、四酸化三鉄(Ｆｅ３Ｏ４)、三酸化二バナジウム(Ｖ２Ｏ３)、三酸化二クロム(Ｃｒ２Ｏ３)等が例示できる。遷移金属のオキソ酸の塩としては、硫酸鉄(ＦｅＳＯ４)やリン酸鉄(ＦｅＰＯ４)等が例示できる。ナトリウム化合物または遷移金属化合物は、市販品を使用してもよいし、合成品を使用してもよい。
【００２０】
遷移金属酸化物は沈殿法により合成することができる。具体的には、遷移金属のイオンを含む水溶液、例えば、硫酸塩、硝酸塩、または塩化物等の水溶液をアルカリ水溶液中に滴下し沈殿物を生成した後、ろ過・乾燥して水分を除去して遷移金属酸化物が得られる。複数の遷移金属を含む酸化物は、複数の遷移金属イオンを含む水溶液をアルカリ水溶液に沈殿させ、ろ過・乾燥することで得られる。アルカリ水溶液としては、例えば、水酸化ナトリウム水溶液、炭酸ナトリウム水溶液、水酸化リチウム水溶液、水酸化カリウム水溶液等が挙げられる。これらのアルカリ水溶液は、単独で用いてもよいし、２種以上を組み合わせて用いてもよい。
【００２１】
温度１０℃〜５０℃、好ましくは２０℃〜３０℃程度で、ｐＨが９〜１４、好ましくは１２〜１４となるように調整したアルカリ水溶液に、遷移金属イオンを含む水溶液を少しずつ添加し、沈殿物を生成させることが好ましい。アルカリ水溶液を２種以上使用する場合、各水溶液は、別途添加してもよいし、同時に添加してもよい。ナトリウム化合物および遷移金属酸化物の形状については特に制限がないが、取り扱い性の観点から、粒子状であることが好ましい。
【００２２】
本実施形態のナトリウムイオン二次電池用の正極材料は、ナトリウム化合物と遷移金属化合物を有する複合体以外に、導電性の向上を目的としたカーボンブラック等の炭素系材料や、複合体の表面被覆物質としてのフッ化物やリン酸塩などを少量含んでいてもよい。遷移金属化合物中の遷移金属の物質量Ａに対するナトリウム化合物中のナトリウムの物質量Ｂの比(Ｂ／Ａ)、すなわち「ナトリウム化合物中のナトリウムのモル量／遷移金属酸化物中の遷移金属のモル量」は、０.５〜３.０であることが好ましく、２／３〜３.０であることがさらに好ましい。
【００２３】
本実施形態のナトリウムイオン二次電池用の正極材料は、高容量で充放電サイクル特性に優れているため、この正極材料を含有する正極を用いたナトリウムイオン二次電池を高容量化しつつ、安価に作製することができる。また、このナトリウムイオン二次電池では、充電時におけるナトリウム化合物の酸化分解で発生する酸素と遷移金属化合物が反応し、高価数の遷移金属化合物に変化する。その後の放電および充電反応は、遷移金属化合物とナトリウムイオンの反応により進行する。このように、初期充電反応時に遷移金属化合物と酸素との反応を利用することによって、電池内部の酸素ガス発生を抑制することができる。
【００２４】
また、本実施形態の複合体では、ナトリウム化合物の含有量を任意に調整できる。このため、本実施形態の正極材料を含む正極と、初期充放電時に不可逆容量を有する負極材料を含む負極を組み合わせた二次電池を作製する場合、ナトリウム化合物を多く含む本実施形態の複合体を正極に用いることで、負極の不可逆容量を補償できる。したがって、本実施形態のナトリウムイオン二次電池用の正極材料は、様々な負極を備えるナトリウムイオン二次電池の正極に使用できる。
【００２５】
なお、複合体に含まれるナトリウム化合物および遷移金属化合物が粒子である場合、これらの粒子の粒径は複合体から作製する電極の特性に影響する。粒径が小さすぎると比表面積が大きくなり、充放電反応時に電極表面での副反応が起こりやすくなり、良好な電極特性が得られない。また、粒径が大きすぎると、粒子内のイオンの拡散に時間がかかり、均一に反応しにくくなるため、電極性能が低下する。
【００２６】
電極の良好なサイクル特性を得るためには、ナトリウム化合物および遷移金属化合物が、粒径１００ｎｍ〜３μｍの粒子であることが好ましく、２μｍ程度であることが特に好ましい。ここで粒径は、複合体のＳＥＭ画像から任意の１０個程度の粒子を選択して外径を計測した計測値の加算平均値である。本実施形態の複合体はナトリウム化合物を含有するが、ナトリウム化合物に代えて、またはナトリウム化合物と併せて、リチウム化合物等の他のアルカリ金属化合物を含有していてもよい。
【００２７】
（リチウムイオン二次電池用の正極材料）
本発明の実施形態に係るリチウムイオン二次電池用の正極材料は、酸素を含有するリチウム化合物と、遷移金属化合物とを有する複合体を含有している。遷移金属化合物中の遷移金属の物質量Ａに対するリチウム化合物中のリチウムの物質量Ｃの比(Ｃ／Ａ)は０.５〜３.０である。リチウム化合物は酸化リチウムまたは過酸化リチウムであることが好ましい。
【００２８】
本実施形態のリチウムイオン二次電池用の正極材料は、高容量で充放電サイクル特性に優れているため、この正極材料を含有する正極を用いたリチウムイオン二次電池を高容量化しつつ、安価に作製することができる。また、このリチウムイオン二次電池では、充電時におけるリチウム化合物の酸化分解で発生する酸素と、遷移金属化合物が反応し、高価数の遷移金属化合物に変化する。その後の放電および充電反応は、遷移金属化合物とリチウムイオンの反応により進行する。このように、初期充電反応時に遷移金属化合化物と酸素との反応を利用することによって、電池内部の酸素ガス発生を抑制することができる。
【００２９】
また、本実施形態の複合体では、リチウム化合物の含有量を任意に調整できる。このため、本実施形態の正極材料を含む正極と、初期充放電時に不可逆容量を有する負極材料を含む負極を組み合わせた二次電池を作製する場合、リチウム化合物を多く含む第二実施形態の複合体を正極に用いることで、負極の不可逆容量を補償することが可能である。したがって、本実施形態のリチウムイオン二次電池用の正極材料は、様々な負極を備えるリチウムイオン二次電池の正極に使用できる。
【００３０】
（ナトリウムイオン二次電池用の正極材料の製造方法）
本発明の実施形態に係るナトリウムイオン二次電池用の正極材料の製造方法は、酸素を含有するナトリウム化合物と、遷移金属化合物とを有する複合体を含有するナトリウムイオン二次電池の正極材料の製造方法である。そして、遷移金属化合物中の遷移金属の物質量Ａに対するナトリウム化合物中のナトリウムの物質量Ｂの比(Ｂ／Ａ)が０.５〜３.０となるように、遷移金属化合物とナトリウム化合物とを配合した後、混合して複合体を得る工程を備えている。
【００３１】
混合方法としては、乳鉢混合、メカニカルミリング処理、ナトリウム化合物と遷移金属化合物をそれぞれ溶媒中に分散させた後に混合する方法、またはナトリウム化合物と遷移金属化合物を溶媒中で一度に分散させて混合する方法等が採用できる。ナトリウム化合物と遷移金属化合物を溶媒に分散してから混合を行う場合には、分散性の向上と均一な混合の観点から、ナトリウム化合物、遷移金属化合物、および溶媒の混合物に超音波を照射することがより好ましい。これらの混合方法の中でも、メカニカルミリング処理が好ましい。ナトリウム化合物と遷移金属化合物を、より均一に混合できるからである。メカニカルミリング装置としては、例えば、ボールミル、振動ミル、ターボミル、およびディスクミル等を用いることができる。これらの中でもボールミルを用いた混合が好ましい。
【００３２】
混合時の雰囲気は特に制限がなく、例えば、ＡｒやＮ２等の不活性ガス雰囲気、または大気雰囲気等が採用できるが、酸化ナトリウムなどの大気中で反応性が高い原料を用いる場合には、不活性ガス雰囲気でナトリウム化合物と遷移金属化合物を混合することが好ましい。なお、遷移金属化合物は、結晶子サイズ５０ｎｍ〜９０ｎｍの粒子であることが好ましく、複合体に含まれるナトリウム化合物および遷移金属化合物は、粒径１００ｎｍ〜３μｍの粒子であることが好ましい。なお、遷移金属化合物の結晶子サイズは、ＸＲＤ測定の遷移金属化合物構造に帰属される回折ピークの半価幅から、Ｓｃｈｅｒｒｅｒの式に基づいて算出する。ナトリウム化合物は過酸化ナトリウムであることが好ましい。また、遷移金属化合物中の遷移金属は、Ｍｎ、Ｃｏ、Ｎｉ、Ｆｅ、Ｖ、およびＣｒから選ばれる少なくとも一種であることが好ましい。
【００３３】
（リチウムイオン二次電池用の正極材料の製造方法）
本発明の実施形態に係るリチウムイオン二次電池用の正極材料の製造方法は、酸素を含有するリチウム化合物と、遷移金属化合物とを有する複合体を含有するリチウムイオン二次電池の正極材料の製造方法である。遷移金属化合物中の遷移金属の物質量Ａに対するリチウム化合物中のリチウムの物質量Ｃの比(Ｃ／Ａ)が０.５〜３.０となるように、遷移金属化合物とリチウム化合物を配合した後、混合して複合体を得る工程を備えている。
【００３４】
リチウム化合物と遷移金属化合物の混合は、ナトリウム化合物と遷移金属化合物の混合と同様の方法で行うことができる。なお、遷移金属化合物は、結晶子サイズ５０ｎｍ〜９０ｎｍの粒子であることが好ましく、複合体に含まれるリチウム化合物および遷移金属化合物は、粒径１００ｎｍ〜３μｍの粒子であることが好ましい。リチウム化合物は酸化リチウムまたは過酸化リチウムであることが好ましい。また、遷移金属化合物中の遷移金属は、Ｍｎ、Ｃｏ、Ｎｉ、Ｆｅ、Ｖ、およびＣｒの中から選択される少なくとも一種であることが好ましい。
【００３５】
（ナトリウムイオン二次電池）
本発明の実施形態に係るナトリウムイオン二次電池は、本実施形態のナトリウムイオン二次電池の正極材料を正極活物質として含む正極と、負極と、電解質と、セパレータを備えている。このナトリウムイオン二次電池は、例えば、非水電解質ナトリウムイオン二次電池、全固体型ナトリウムイオン二次電池、または金属ナトリウムイオン二次電池等である。これらのナトリウムイオン二次電池の基本的な構造は、本実施形態のナトリウムイオン二次電池用の正極材料を正極活物質として用いることを除いて、公知のナトリウムイオン二次電池の構造と同様とすることができる。本実施形態のナトリウムイオン二次電池の形状についても特に限定がなく、円筒型や角型等の形状が採用できる。
【００３６】
負極は、ナトリウムを含有する負極材料を負極活物質として含んでいてもよいし、ナトリウムを含有しない負極活物質から構成されていてもよい。負極活物質としては、例えば、難焼結性炭素、ナトリウム金属、スズ、またはこれらを含む合金等、ナトリウムと反応する物質を用いることができる。必要に応じて導電剤やバインダー等を用いて、Ａｌ、Ｃｕ、Ｎｉ、ステンレス、またはカーボン等からなる負極集電体にこれらの負極活物質を担持させることで、負極が作製できる。セパレータは、例えば、ポリエチレンやポリプロピレン等のポリオレフィン樹脂、フッ素樹脂、ナイロン、芳香族アラミド、または無機ガラス等の材質から構成される。セパレータは、多孔質膜、不織布、または織布等の形態の材料を用いることができる。
【００３７】
非水電解質ナトリウムイオン二次電池では、正極活物質である本実施形態のナトリウムイオン二次電池の正極材料、導電剤、およびバインダーを混合した正極合剤を、Ａｌ、ステンレス、またはカーボンクロス等の正極集電体に担持させることで、正極が作製できる。導電剤としては、例えば、黒鉛、コークス類、カーボンブラック、または針状カーボン等の炭素材料を用いることができる。非水電解質ナトリウムイオン二次電池の電解質は非水溶媒系の電解液である。この電解液の溶媒としては、カーボネート類、エーテル類、ニトリル類、含硫黄化合物等の公知の非水溶媒系二次電池の電解液の溶媒を用いることができる。
【００３８】
全固体型ナトリウムイオン二次電池では、正極活物質としての本実施形態のナトリウムイオン二次電池の正極材料、導電剤、バインダー、および固体電解質等を含む正極合剤を、Ｔｉ、Ａｌ、Ｎｉ、ステンレス等の正極集電体に担持させることで、正極が作製できる。導電剤としては、非水電解質ナトリウムイオン二次電池の場合と同様に、例えば、黒鉛、コークス類、カーボンブラック、または針状カーボン等の炭素材料を用いることができる。全固体型ナトリウムイオン二次電池の固体電解質としては、例えば、ポリエチレンオキサイド系の高分子化合物、ポリオルガノシロキサン鎖およびポリオキシアルキレン鎖の少なくとも一方を含む高分子化合物等のポリマー系固体電解質、硫化物系固体電解質、または酸化物系固体電解質等を用いることができる。
【００３９】
（リチウムイオン二次電池）
本発明の実施形態に係るリチウムイオン二次電池は、本実施形態のリチウムイオン二次電池の正極材料を正極活物質として含む正極と、負極と、電解質とを有する。このリチウムイオン二次電池の基本的な構造は、正極活物質を除いて、公知のリチウムイオン二次電池の構造と同様とすることができる。
【実施例】
【００４０】
以下、実施例を示して本発明を具体的に説明するが、本発明はこれらの実施例のみに限定されない。【００４１】
合成例１：遷移金属酸化物の作製
複合体を構成する遷移金属酸化物を以下の方法により作製した。市販の硫酸鉄(ＦｅＳＯ４)を蒸留水に溶かして、濃度１Ｍの硫酸鉄水溶液を得た。濃度１Ｍの水酸化ナトリウム水溶液にこの硫酸鉄水溶液を少しずつ添加し、沈殿物を生成させた。沈殿物が中性になるまで蒸留水で洗浄し、その後、大気中にて８０℃で乾燥させて酸化鉄(Ｆｅ３Ｏ４)を得た。同様の方法で、硫酸マンガン(ＭｎＳＯ４)、硫酸コバルト(ＣｏＳＯ４)、硫酸ニッケル(ＮｉＳＯ４)、および硫酸鉄(ＦｅＳＯ４)と硫酸マンガン(ＭｎＳＯ４)の混合物から、酸化マンガン(Ｍｎ３Ｏ４)、酸化コバルト(Ｃｏ３Ｏ４)、酸化ニッケル(ＮｉＯ)、および(Ｆｅ０.７Ｍｎ０.３)３Ｏ４をそれぞれ作製した。【００４２】
合成例２：リン酸鉄(Ｆｅ３(ＰＯ４)２)の作製
リン酸鉄(Ｆｅ３(ＰＯ４)２)は以下の方法により作製した。市販の硫酸鉄(ＦｅＳＯ４)を蒸留水に溶かして、濃度１Ｍの硫酸鉄水溶液を得た。鉄イオンの酸化を抑制するため、この硫酸鉄水溶液にクエン酸を少量添加した。そして、ｐＨが６〜７程度になるまで、このクエン酸を含む硫酸鉄水溶液に、濃度１Ｍのアンモニア水溶液を徐々に滴下し、沈殿物を生成させた。得られた沈殿物を蒸留水で洗浄し、その後、減圧下にて１００℃で乾燥させてリン酸鉄(Ｆｅ３(ＰＯ４)２)を得た。【００４３】
合成例３：結晶子サイズが異なる酸化マンガン(Ｍｎ３Ｏ４)粒子の作製
結晶子サイズが異なる酸化マンガン(Ｍｎ３Ｏ４)粒子を以下の方法により作製した。合成例１と同様の手順で調製した濃度１Ｍの硫酸マンガン水溶液１００ｍＬに、クエン酸を１ｍｍｏｌ添加した。このクエン酸を含む硫酸マンガン水溶液を、濃度１Ｍの水酸化ナトリウム水溶液中に少しずつ添加し、沈殿物を生成させた。その後は合成例１と同様の手順で、酸化マンガン(Ｍｎ３Ｏ４)粒子を作製した(合成例３−１)。また、クエン酸の添加量を１０ｍｍｏｌに変更した点を除いて、合成例３−１と同様にして酸化マンガン(Ｍｎ３Ｏ４)粒子を作製した(合成例３−２)。【００４４】
実験例１：酸化マンガン(Ｍｎ３Ｏ４)粒子のＸＲＤ測定
合成例１、合成例３−１、および合成例３−２で作製した酸化マンガン(Ｍｎ３Ｏ４)粒子について、Ｃｕ−Ｋα線を用いたＸＲＤ測定を行った。その結果を図１(横軸は回折角２θ(°))に示す。クエン酸添加量が多くなるにつれて、ＸＲＤのピーク線幅が小さくなることが確認された。ＸＲＤ測定のＭｎ３Ｏ４型構造に帰属される回折ピークの半価幅から、Ｓｃｈｅｒｒｅｒの式に基づいて酸化マンガン(Ｍｎ３Ｏ４)粒子の結晶子サイズを算出した。合成例１で得られた酸化マンガン(Ｍｎ３Ｏ４)粒子(クエン酸添加無)、合成例３−１で得られた酸化マンガン(Ｍｎ３Ｏ４)粒子(クエン酸１ｍｍｏｌ添加)、および合成例３−２で得られた酸化マンガン(Ｍｎ３Ｏ４)粒子(クエン酸１０ｍｍｏｌ添加)の結晶子サイズは、それぞれ５０ｎｍ、８３ｎｍ、および９０ｎｍであった。【００４５】
実施例１−１〜１２：複合体の作製
ナトリウム化合物またはリチウム化合物と遷移金属化合物の物質量比(いわゆる「ｍｏｌ比」)が表１に記載された値となるように、ナトリウム化合物またはリチウム化合物と、遷移金属化合物を配合した。その後、遊星型ボールミルを用い、表１に記載されたミリング条件でメカニカルミリング処理によって乾式混合した。メカニカルミリング処理は、容量８０ｍＬのＺｒＯ２製ポットとＺｒＯ２ボールを使用し、Ａｒ雰囲気で行った。複合体を構成するナトリウム化合物またはリチウム化合物と遷移金属化合物の種類および出所と、遷移金属化合物粒子の結晶子サイズも表１に記載した。結晶子サイズは、ＸＲＤ測定の回折ピークの半価幅から、Ｓｃｈｅｒｒｅｒの式に基づいて算出した。なお、Ｆｅ３(ＰＯ４)２については、ＸＲＤ測定でピークが判別できなかったので、結晶子サイズを算出しなかった。「初期容量」と「維持率」の算出方法については後述する。【００４６】
【表１】
2017163462.tif 000003
【００４７】
実験例２：複合体のＸＲＤ測定
実施例１−１で得られた複合体について、波長０.０４１３ｎｍの放射光線を用いたＸＲＤ測定を行った。その結果を図２に示す。原料以外の物質に基づくピークが観測されず、実施例１−１で得られた複合体は、原料であるＮａ２Ｏ２とＭｎ３Ｏ４の複合体であることが確認された。【００４８】
実験例３：複合体を構成するＮａ２Ｏ２粒子とＭｎ３Ｏ４粒子の粒径
実施例１−１〜１−４で得られた複合体のＳＥＭ画像を、図３Ａから図３Ｄにそれぞれ示す。実施例１−１〜１−４で得られた複合体を構成するＮａ２Ｏ２粒子とＭｎ３Ｏ４粒子の粒径分布・平均粒径は、それぞれ７００ｎｍ〜３.０μｍ・２μｍ、５００ｎｍ〜２.４μｍ・１.１μｍ、１.４μｍ〜３.０μｍ・２.１μｍ、２００ｎｍ〜３.０μｍ・１.１μｍであった。メカニカルミリング処理の時間が長くなるにつれて、原料同士の凝集または反応が進行し、粒径が大きくなっていくことが確認できた。また、ミリング回転速度が小さくなると、混合状態が悪くなり、粒径にばらつきがある複合体が得られることがわかった。【００４９】
実験例４：ナトリウムイオン二次電池の充放電試験１(実施例１−１〜１０)
実施例１−１で得られた複合体を用いて、下記の方法で電気化学セル(コインセルＣＲ２０３２)を作製し、充放電試験を行った。活物質である複合体８４質量％、アセチレンブラック(ＡＢ)８質量％、およびＰＴＦＥバインダー８質量％を混合した合剤を調製し、アルミニウムメッシュに密着接合させ、加熱処理(減圧中、２２０℃、１０時間以上)して正極を得た。試験電極計算容量の約５０倍の容量を有する金属ナトリウム箔を対極として用いた。また、ポリプロピレン微多孔膜をセパレータとして用いた。そして、エチレンカーボネート(ＥＣ)とジエチルカーボネート(ＤＥＣ)の混合液(ＥＣ：ＤＥＣ＝１：１(容量％比))にＮａＰＦ６を溶解したもの(１ｍｏｌ／Ｌ)を電解液として用いた。【００５０】
表１に示すカットオフ電位の範囲で、電流密度を１０ｍＡ／ｇとして充放電試験を行った。その結果を図４に示す。図４に示すように、実施例１−１で得られた複合体を用いた正極は、初期充電容量２１０ｍＡｈ／ｇおよび初期放電容量１５６ｍＡｈ／ｇの高い容量を示した。また、この正極の初期容量に対する１５サイクル後の放電容量維持率は９０％であった。実施例１−２から１２で得られた複合体から作製した正極についても同様に充放電試験を行った。その結果を図５から図３０にそれぞれに示す。図５から図３０に示す充放電曲線をもとに初期容量(充電容量と放電容量)を決定した。その結果を表１に示す。【００５１】
表１に示すように、正極材料に含まれる複合体を構成するナトリウム化合物がＮａ２Ｏ２、Ｎａ２Ｏ、Ｎａ２ＳＯ４、Ｎａ３ＰＯ４、Ｎａ２ＣＯ３の順に、良好な電極特性が得られた。一方、正極材料に含まれる複合体を構成する遷移金属化合物中の遷移金属がＭｎ、Ｆｅ、Ｖ、Ｃｒ、Ｎｉ、Ｃｏの順に、良好な電極特性が得られた。また、正極材料に含まれる複合体を構成するマンガン酸化物がＭｎ３Ｏ４、Ｍｎ２Ｏ３、ＭｎＯの順に、良好な電極特性が得られた。正極材料に含まれる複合体を構成するマンガン酸化物粒子の結晶子サイズは、５０ｎｍ〜９０ｎｍが好ましく、８０ｎｍ〜９０ｎｍがさらに好ましいことがわかった。【００５２】
実験例５：ナトリウムイオン二次電池の充放電試験２
実施例１−１で得られた複合体を用いて、下記の方法でナトリウムイオン全電池(１．５ｍＡｈ)のコインセル(ＣＲ２０３２)を作製し、充放電試験を行った。ハードカーボン９０質量％、ＡＢ５質量％、およびポリフッ化ビニリデン(ＰＶｄＦ)５質量％を混合してスラリー状の合剤を調製し、厚さ１０μｍの銅箔上に塗布・乾燥した後、ロールプレスにより銅箔と塗膜とを密着接合させ、加熱処理(減圧中、１５０℃、５時間以上)して負極を得た。正極と電解液は実験例４と同じものを用いた。カットオフ電位１.０〜４．２Ｖの範囲で充放電を行ったところ、電池として機能した。その結果を図３１に示す。【００５３】
実験例６：リチウムイオン二次電池の充放電試験(実施例１１、１２)
ナトリウム化合物をリチウム化合物に変更して、実施例４−１および７−１と同様にして複合体をそれぞれ得た(表１参照)。得られた複合体を用いて、実験例４と同様にして正極を作製した。リチウム金属を対極として充放電試験を行った結果を図３０および図３１にそれぞれ示す。ナトリウム化合物の代わりにリチウム化合物を用いると、得られた複合体は、リチウムイオン二次電池用の正極材料として利用できることがわかった。
【産業上の利用可能性】
【００５４】
本発明の複合体は、非水電解質二次電池用の正極活物質などに利用できる。
【図１】
2017163462.tif 000004
【図２】
2017163462.tif 000005
【図３Ａ】
2017163462.tif 000006
【図３Ｂ】
2017163462.tif 000007
【図３Ｃ】
2017163462.tif 000008
【図３Ｄ】
2017163462.tif 000009
【図４】
2017163462.tif 000010
【図５】
2017163462.tif 000011
【図６】
2017163462.tif 000012
【図７】
2017163462.tif 000013
【図８】
2017163462.tif 000014
【図９】
2017163462.tif 000015
【図１０】
2017163462.tif 000016
【図１１】
2017163462.tif 000017
【図１２】
2017163462.tif 000018
【図１３】
2017163462.tif 000019
【図１４】
2017163462.tif 000020
【図１５】
2017163462.tif 000021
【図１６】
2017163462.tif 000022
【図１７】
2017163462.tif 000023
【図１８】
2017163462.tif 000024
【図１９】
2017163462.tif 000025
【図２０】
2017163462.tif 000026
【図２１】
2017163462.tif 000027
【図２２】
2017163462.tif 000028
【図２３】
2017163462.tif 000029
【図２４】
2017163462.tif 000030
【図２５】
2017163462.tif 000031
【図２６】
2017163462.tif 000032
【図２７】
2017163462.tif 000033
【図２８】
2017163462.tif 000034
【図２９】
2017163462.tif 000035
【図３０】
2017163462.tif 000036
【図３１】
2017163462.tif 000037
【国際調査報告】
2017163462.tif 000038
2017163462.tif 000039
2017163462.tif 000040
2017163462.tif 000041
2017163462.tif 000042
2017163462.tif 000043
2017163462.tif 000044